【手続補正書】
【提出日】平成17年4月26日(2005.4.26)
【手続補正１】
【補正対象書類名】明細書
【補正対象項目名】全文
【補正方法】変更
【補正の内容】
【書類名】        明細書
【発明の名称】        シリコーンゴム多孔質成形体
【特許請求の範囲】
【請求項１】  水溶性物質の粒粉物と水溶性有機物質の液状物とを均一混合し、硬化剤を加えた室温加硫型シリコーンゴムと均一混合して成形し、硬化後の成形体を水に浸漬して、前記水溶性物質と前記水溶性有機物質とを流出せしめ、乾燥し、連続気泡の多孔質成形体に形成したことを特徴とするシリコーンゴム多孔質成形体。
【請求項２】  前記水溶性物質の粒粉物にしょ糖類を使用すると共に、前記水溶性有機物質の液状物にエチレングリコール、プロピレングリコール等の多価アルコール類を使用したことを特徴とする請求項１記載のシリコーンゴム多孔質成形体。
【請求項３】  前記水溶性物質の粒粉物に尿素を使用すると共に、前記水溶性有機物質の液状物にエチレングリコール、プロピレングリコール等の多価アルコール類を使用したことを特徴とする請求項１記載のシリコーンゴム多孔質成形体。
【発明の詳細な説明】
【０００１】
【発明の属する技術分野】
本発明は、人工乳房、その他の人工皮膚近似形成物やマスク、包帯、カバー等の医療部品、フィルターなどのスポンジ製品に利用できるシリコーンゴム多孔質成形体に関する。
【０００２】
【従来の技術】
従来、室温加硫型シリコーンゴム（以下、ＲＴＶシリコーンゴムという）のうち、発泡タイプのものは、一定容量の注型による硬化成形が正確につくれない、連続発泡の孔サイズが加減できない、大きな柔軟性が得られないなどの欠点があった。 
【０００３】
【発明が解決しようとする課題】
本発明は、発泡剤を加えることなく、成形時、成形後の容積変化を伴うことなく、微細連続気泡の多孔質成形体に形成できるようにしたシリコーンゴム多孔質成形体を提供するものである。
また、本発明は、連続気泡の多孔質成形体の多孔度、孔サイズ、硬度、軽量性、弾力性、着色性等を自由に加減できるシリコーンゴム多孔質成形体を提供するものである。
【０００４】
【課題を解決するための手段】
本発明シリコーンゴム多孔質成形体は、上記課題を達成するため、水溶性物質の粒粉物と水溶性有機物質の液状物とを均一混合し、硬化剤を加えた室温加硫型シリコーンゴムと均一混合して成形し、硬化後の成形体を水に浸漬して、前記水溶性物質と前記水溶性有機物質とを流出せしめ、乾燥し、連続気泡の多孔質成形体に形成したものである。
また、本発明シリコーンゴム多孔質成形体は、上記課題を達成するため、前記水溶性物質の粒粉物にしょ糖類を使用すると共に、前記水溶性有機物質の液状物にエチレングリコール、プロピレングリコール等の多価アルコール類を使用したものである。
また、本発明シリコーンゴム多孔質成形体は、上記課題を達成するため、前記水溶性物質の粒粉物に尿素を使用すると共に、前記水溶性有機物質の液状物にエチレングリコール、プロピレングリコール等の多価アルコール類を使用したものである。
本発明において、室温加硫型シリコーンゴムには、いわゆる公知の１液型ＲＴＶシリコーンゴム、２液型ＲＴＶシリコーンゴムをすべて含み、また、いわゆる公知の室温硬化型及び低温加熱硬化型のものをすべて含む。また、成形には、液状のＲＴＶシリコーンゴム又はペースト状のＲＴＶシリコーンゴムの注型、又は、塗布が含まれる。
また、本発明において、ＲＴＶシリコーンゴムの硬化成形前に、シリコーンオイルを均一混合して、硬化成形後の成形体の硬さを自由に低下させることができる。
また、本発明において、水溶性物質の粒粉物は、食塩その他の水溶性無機物質の粒粉、水に溶解する有機物質の粒粉はすべて含まれるが、水溶解度の大きいしょ糖類の粒粉物、尿素の粒粉物等が好ましい。 
さらに、本発明において、水溶性有機物質の液状物は、ＲＴＶシリコーンゴムと反応せず、水溶性物質の粒粉物の水流出を助長する公知の水溶性有機物質の液状物はすべて含まれるが、水溶性物質の粒粉物を水溶性有機物質の液状物と均一混合して水溶性有機物質の液状物で被覆すれば、成形硬化後、水によって水溶性物質の粒粉物を水溶性有機物質の液状物と共に、容易にＲＴＶシリコーンゴム成形体から流出させることができる。水溶性有機物質の液状物としては、エチレングリコール、プロピレングリコール、ジプロピレングリコール、トリエチレングリコール、２−メチル−２、４−ペンタンジオール、グリセリン等の多価アルコール類が好ましい。
以下に、発明の実施の形態を人工乳房に例示して説明する。
【０００５】
【発明の実施の形態１】
本発明の実施の形態１が図１に示されている。
人体乳房のめす型５０に、平均粒度３０ミクロンの粉糖８０〜７０重量％とプロピレングリコール２０〜３０重量％を均一混合したもの２００〜４００重量％と、乳頭表面色の色料を少量混合した２液型ＲＴＶシリコーンゴム（ジーイー東芝シリコーン株式会社製ＴＳＥ３４５３ＴＡ・Ｂ  硬化後の引裂き強さ２５kgf/cm）１００重量％、とを均一混合して注型塗布し、人工乳房乳頭層１を形成させ、平均粒度３０ミクロンの粉糖８０〜７０重量％とプロピレングリコール２０〜３０重量％を均一混合したもの２００〜４００重量％と、乳房表面色の色料を少量混合した２液型ＲＴＶシリコーンゴム（ジーイー東芝シリコーン株式会社製ＴＳＥ３４５３ＴＡ・Ｂ  硬化後の引裂き強さ２５kgf/cm）１００重量％、とを均一混合して注型塗布し、人工乳房表層１０を形成させ、表層１０の内面に、平均粒度２００ミクロンのグラニュー糖９５〜８０重量％とプロピレングリコール５〜２０重量％を均一混合したもの３００〜６００重量％と、２液型ＲＴＶシリコーンゴム（ジーイー東芝シリコーン株式会社製ＴＳＥ３４５３ＴＡ・Ｂ  硬化後の引裂き強さ２５kgf/cm）２５〜５０重量％とシリコーンオイル（ジーイー東芝シリコーン株式会社製ＴＳＦ４５１−５０）７５〜５０重量％を均一混合したもの１００重量％、とを均一混合して注入し、人工乳房内層２０を形成させ、平均粒度３０ミクロンの粉糖８０〜７０重量％とプロピレングリコール２０〜３０重量％を均一混合したもの２００〜４００重量％と、乳房表面色の色料を少量混合した２液型ＲＴＶシリコーンゴム（ジーイー東芝シリコーン株式会社製ＴＳＥ３４５３ＴＡ・Ｂ  硬化後の引裂き強さ２５kgf/cm）１００重量％、とを均一混合して注入塗布し、人工乳房底層３０を形成させ、１５０℃以下の低温加熱して硬化させて人工乳房成形体をつくり、これを１００℃の水に６時間浸漬して糖類及びプロピレングリコールを流出させたのち、成形体を約１００℃で４時間乾燥して、成形後の容積変化を伴わない、ほぼめす型容積どおりの、人工乳房乳頭層１、人工乳房表層１０及び人工乳房底層３０が細径連続気泡のシリコーンゴム多孔質成形体、これらに結合した人工乳房内層２０が太径連続気泡の多孔質のシリコーンゴム多孔質成形体の人工乳房を得た。
出来上がったシリコーンゴム多孔質成形体の人工乳房の人工乳房乳頭層１、人工乳房表層１０及び人工乳房底層３０は、微細連続気泡のシリコーンゴム多孔質成形体が形成されて、吸汗性及び通気性に富み、人体皮膚に近似する外観の表面性と人体皮膚に近似する手触りの感触性を有すると共に、人工乳房乳頭層１、人工乳房表層１０、人工乳房内層２０及び人工乳房底層３０を含む全体層は、人体皮膚に近似する感触性、柔軟性、弾力性、保形性、強度性等を有するシリコーンゴム多孔質成形体の人工乳房を得た。
また、人工乳房内層２０に混入されたシリコーンオイル（ジーイー東芝シリコーン株式会社製ＴＳＦ−４５１−５０）は、人工乳房乳頭層１の表面、人工乳房表層１０及び人工乳房底層３０の表面に滲出することがない。人工乳房乳頭層１及び人工乳房表層１０は、手触り及び触感は全く人体皮膚に近似し、注射針の注入、鍼挿入、指圧等の実習は、人体皮膚と同様に実習できる。
【０００６】
【発明の実施の形態２】
本発明の実施の形態２が図２に示されている。
人体乳房のめす型５０Ｂに、平均粒度３０ミクロンの粉糖８０〜７０重量％とプロピレングリコール２０〜３０重量％を均一混合したもの２００〜４００重量％と、乳頭表面色の色料を少量混合した２液型ＲＴＶシリコーンゴム（信越化学株式会社製ＫＥ１３１１Ｔ  硬化後の引裂き強さ２５kgf/cm（主剤対硬化剤比１０：１））１００重量％、とを均一混合して注型塗布し、人工乳房乳頭層１Ｂを形成させ、平均粒度３０ミクロンの粉糖８０〜７０重量％とプロピレングリコール２０〜３０重量％を均一混合したもの２００〜４００重量％と、乳房表面色の色料を少量混合した２液型ＲＴＶシリコーンゴム（信越化学株式会社製ＫＥ１３１１Ｔ  硬化後の引裂き強さ２５kgf/cm（主剤対硬化剤比１０：１））１００重量％、とを均一混合して注型塗布し、人工乳房表層１０Ｂを形成させ、平均粒度３０ミクロンの粉糖８０〜７０重量％とプロピレングリコール２０〜３０重量％を均一混合したもの２００〜４００重量％と、２液型ＲＴＶシリコーンゴム（信越化学株式会社製ＫＥ１３１１Ｔ  硬化後の引裂き強さ２５kgf/cm（主剤対硬化剤比１０：１））１００重量％、とを均一混合して柱状物４０Ｂを形成させて、その下端を人工乳房表層１０Ｂの人工乳房乳頭層１Ｂ附近の内面と結合させると同時に、平均粒度３００ミクロンのグラニュー糖９５〜８０重量％とプロピレングリコール５〜２０重量％を均一混合したもの３００〜６００重量％と、２液型ＲＴＶシリコーンゴム（信越化学株式会社製ＫＥ１３１１Ｔ  硬化後の引裂き強さ２５kgf/cm（主剤対硬化剤比１０：１））２５〜５０重量％と、シリコーンオイル（信越化学株式会社製ＲＴＶシンナー）７５〜５０重量％を均一混合したもの１００重量％、とを均一混合して注入し、人工乳房内層２０Ｂを形成させて、前記柱状物４０Ｂの周囲に埋設し、平均粒度３０ミクロンの粉糖８０〜７０重量％とプロピレングリコール２０〜３０重量％を均一混合したもの２００〜４００重量％と、乳房表面色と同じ色料を少量混合した２液型ＲＴＶシリコーンゴム（信越化学株式会社製ＫＥ１３１１Ｔ  硬化後の引裂き強さ２５kgf/cm（主剤対硬化剤比１０：１））１００重量％、とを均一混合して注入塗布し、人工乳房底層３０Ｂを形成させて、前記柱状物４０Ｂの上端と結合させ、１５０℃以下に低温加熱して硬化させ人工乳房成形体をつくり、これを１００℃の水に６時間浸漬して糖類及びプロピレングリコールを流出させたのち成形体を約１００℃で４時間乾燥し、成形後の容積変化を伴わない、ほぼめす型容積どおりの、乳頭部１Ｂ、人工乳房表層１０Ｂ、人工乳房底層３０Ｂ及び柱状物４０Ｂが細径連続気泡のシリコーンゴム多孔質成形体、これらに結合した人工乳房内層２０Ｂが太径連続多孔質の連続気泡ののシリコーンゴム多孔質成形体の人工乳房を得た。
出来上がったシリコーンゴム多孔質成形体の人工乳房の人工乳房乳頭層１Ｂ、人工乳房表層１０Ｂ及び人工乳房底層３０Ｂは、微細連続気泡のシリコーンゴム多孔質成形体が形成されて、人体皮膚に近似する外観の表面性と人体皮膚に近似する手触りの感触性を有すると共に、人工乳房乳頭層１Ｂ、人工乳房表層１０Ｂ、人工乳房内層２０Ｂ及び人工乳房底層３０Ｂを含む全体層は、人体皮膚に近似する感触性、柔軟性、弾力性、保形性、強度性等を有するシリコーンゴム多孔質成形体の人工乳房を得た。
また、人工乳房内層２０Ｂに混入されたシリコーンオイル（信越化学株式会社製ＲＴＶシンナー）は、人工乳房乳頭層１Ｂの表面、人工乳房表層１０Ｂ及び人工乳房底層３０Ｂの表面に滲出することがない。
さらに、本発明実施例では、乳頭層１Ｂと乳房底層３０Ｂの各中央が柱状物４０Ｂで直結されているので、乳頭部附近の感覚が直接胸部に伝達され、人体乳房と同様な皮膚感覚を得ることができる。
人工乳房乳頭層１Ｂ及び人工乳房表層１０Ｂは、人体皮膚表面に近似し、注射針の注入、鍼挿入、指圧等の実習は、人体皮膚と同様に実習できる。
【０００７】
【発明の実施の形態３】
本発明の実施の形態３が図３及び図４に示されている。
人工乳房型５０Ｃに、平均粒度３０ミクロンの尿素粉９０重量％とエチレングリコール１０重量％とを均一混合したもの３００重量％と、乳頭色の色料を少量混合した２液型ＲＴＶシリコーンゴム（旭化成ワッカーシリコーンＥＬＡＳＴＯＳＩＬ Ｍ８５２０（主剤対硬化剤比 １００：４））１００重量％とを均一混合して注型塗布し、薄膜の乳頭層１Ｃを形成させ、平均粒度３０ミクロンの尿素粉９０重量％とエチレングリコール１０重量％とを均一混合したもの３００重量％と、乳房表面色の色料を少量混合した２液型ＲＴＶシリコーンゴム（旭化成ワッカーシリコーンＥＬＡＳＴＯＳＩＬ Ｍ８５２０（主剤対硬化剤比 １００：４））１００重量％とを均一混合して注型塗布し、乳房表面層１０Ｃを形成させ、平均粒度３００ミクロンの顆粒尿素９０重量％とエチレングリコール１０重量％とを均一混合したもの３５０重量％と、２液型ＲＴＶシリコーンゴム（旭化成ワッカーシリコーンＥＬＡＳＴＯＳＩＬ ＶＰ７５５０（主剤対硬化剤比 １００：６））１００重量％とを均一混合して注入し、乳房内層２０Ｃを形成させ、平均粒度３０ミクロンの尿素粉９０重量％とエチレングリコール１０重量％とを均一混合したもの３００重量％と、乳房表面色と同じ色料を少量混合した２液型ＲＴＶシリコーンゴム（旭化成ワッカーシリコーンＥＬＡＳＴＯＳＩＬ Ｍ８５２０（主剤対硬化剤比 １００：４））１００重量％とを均一混合して注型塗布し、乳房底面層３０Ｃを形成させると共に、前記底面層３０Ｃに、表面に多数の小鉤針状の糸を突出させたいわゆるマジックテープ付の円環状布４０Ｃ（又は、表面に小ループ状糸を多数突出させたいわゆるマジックテープ付の円環状布４０Ｃ）の裏面を接着させて、２４時間室温硬化させて人工乳房成形体をつくり、これを２３℃の水に４時間浸漬して尿素及びエチレングリコールを流出させたのち、成形体を約１００℃で２時間乾燥して、成形後の容積変化を伴わない、ほぼ型容積どおりの、乳頭層１Ｃ、乳房表面層１０Ｃ及び乳房底面層３０Ｃが細径連続気泡のシリコーンゴム多孔質成形体、これらに結合した乳房内層２０Ｃが太径連続気泡のシリコーンゴム多孔質成形体の人工乳房を得た。
この人工乳房は前述の各発明の実施の形態の作用効果と同様な特性を発揮できるほか、表面に多数の小ループ状突起を突出させたいわゆるマジックテープ付の円環状布５０Ｃであって、円環状布４０Ｃとほぼ同一形状を有するもの（又は、表面に多数の小鉤針状の糸を突出させたいわゆるマジックテープ付の円環状布５０Ｃ）を、乳がんで一方の乳房を除去した人体胸部（図示しない）に、図４に示すように、円環状布５０Ｃの剥離フィルム５１Ｃを除去した粘着面５２Ｃを貼着し、円環布部分５３Ｃの表面に多数突出させた小ループ状糸５３１Ｃ（又は多数の鉤針状糸５３１Ｃ）を円環状布４０Ｃの小鉤針状糸（又は小ループ状糸）４１Ｃに絡み合わせると、人工乳房は、人体胸部に密着し、かなり軽量のため、激しい運動時でも密着性を維持できる。
【０００８】
【発明の効果】
本発明は、発泡剤が含まれているＲＴＶシリコーンゴムと異なり、注型時、注型後、水浸漬乾燥後、いずれの場合も、容積変化を伴うことなく、ほぼ型容積どおりの、連続気泡多孔質成形体が製造でき、その製造も極めて容易で、多孔度、孔サイズ、硬度、軽量性、弾力性、着色性等も水溶性物質の粉粒度、配合量により自由に加減でき、また、本来のシリコーンゴムの耐熱性、耐寒性、耐薬品・耐油性、耐候性、耐衝撃性、電気絶縁性、衛生上の安全性などが発揮できる。
また、本発明品は、連続気泡の多孔質成形体を主体とするので、極めて軽く、通気性、吸汗性は人体皮膚に劣らない機能が発揮でき、人工乳房、義足、義手その他の人工人体部分、マネキン、医療教習用、交通事故実験用等のダミー人形等の製品精度の向上が期待される。
さらに、マスク、包帯、治療用カバー等の医療製品、フィルターなどのスポンジ製品も自由に成形できると共に、簡単容易に製造できる強味がある。
【図面の簡単な説明】
【図１】
本発明の実施の形態を断面図的に例示した説明図である。
【図２】
本発明の別の実施の形態を断面図的に例示した説明図である。
【図３】
本発明の別の実施の形態を断面図的に例示した説明図である。
【図４】
図３に使用するいわゆるマジックテープ布を部分断面図的に示した参考説明図である。

【手続補正２】
【補正対象書類名】図面
【補正対象項目名】図１
【補正方法】変更
【補正の内容】
【図１】
2004083876.tif 000001